【手続補正書】
【提出日】平成17年7月7日(2005.7.7)
【手続補正１】
【補正対象書類名】明細書
【補正対象項目名】特許請求の範囲
【補正方法】変更
【補正の内容】
【特許請求の範囲】
【特許請求の範囲】
【請求項１】  下式（Ｉ）
【化１】
2002500163.tif 000001
で表され、式中の
Ｍ1が、Ｚｎ（ＩＩ）、Ｆｅ（ＩＩ）、Ｃｏ（ＩＩＩ）、Ｎｉ（ＩＩ）、Ｍｎ（ＩＩ）、Ｃｏ（ＩＩ）、Ｓｎ（ＩＩ）、Ｐｂ（ＩＩ）、Ｆｅ（ＩＩＩ）、Ｍｏ（ＩＶ）、Ｍｏ（ＶＩ）、Ａｌ（ＩＩＩ）、Ｖ（ＩＶ）、Ｖ（Ｖ）、Ｓｒ（ＩＩ）、Ｗ（ＩＶ）、Ｗ（ＶＩ）、Ｃｕ（ＩＩ）、Ｃｒ（ＩＩＩ）から成る群の中から選ばれる少なくとも１個の元素を意味し、
Ｍ2が、Ｆｅ（ＩＩ）、Ｆｅ（ＩＩＩ）、Ｃｏ（ＩＩＩ）、Ｃｒ（ＩＩＩ）、Ｍｎ（ＩＩ）、Ｍｎ（ＩＩＩ）、Ｉｒ（ＩＩＩ）、Ｒｈ（ＩＩＩ）、Ｒｕ（ＩＩ）、Ｖ（ＩＶ）、Ｖ（Ｖ）、Ｃｏ（ＩＩ）、Ｃｒ（ＩＩ）から成る群の中から選ばれる少なくとも１個の元素を意味し、
Ｌ1が、シアニド、カルボニル、シアナート、イソシアナート、ニトリル、チオシアナート及びニトロシルから成る群の中から選ばれる少なくとも１個の配位子を意味し、
Ｘが、ホルマートアニオン、アセタートアニオン又はプロピオナートアニオンを意味し、
Ｌ2が、アルコール、アルデヒド、ケトン、エーテル、ポリエーテル、エステル、尿素誘導体、アミド、ニトリル及びスルフィドから成る群の中から選ばれる少なくとも１個の水混合性配位子を意味し、
ａ、ｂ、ｃ、ｄ、ｅ、ｆ、ｇ、ｈ、ｉが整数であって、
ａ、ｂ、ｃ及びｄが、電気的中性が満足されるように選定され、
ｆ及びｇが、電気的中性が満足されるように選定され、
Ｘがホルマートアニオンである場合、Ｘ線回折図が、少なくとも
【表１】
2002500163.tif 000002
のｄ値において反射を示し、
Ｘがアセタートアニオンである場合、Ｘ線回折図が、少なくとも
【表２】
2002500163.tif 000003
のｄ値において反射を示し、
Ｘがプロピオナートアニオンである場合、Ｘ線回折図が、少なくとも
【表３】
2002500163.tif 000004
のｄ値において反射を示し、Ｆｅ（ＩＩ）、Ｆｅ（ＩＩＩ）、Ｃｏ（ＩＩＩ）、Ｃｒ（ＩＩＩ）、Ｍｎ（ＩＩ）、Ｍｎ（ＩＩＩ）、Ｉｒ（ＩＩＩ）、Ｒｈ（ＩＩＩ）、Ｒｕ（ＩＩ）、Ｖ（ＩＶ）、Ｖ（Ｖ）、Ｃｏ（ＩＩ）及びＣｒ（ＩＩ）から成る群の中から選ばれる少なくとも１個の元素Ｍ2のシアノ金属酸を、アルコール、アルデヒド、ケトン、エーテル、ポリエーテル、エステル、尿素誘導体、アミド、ニトリル及びスルフィドから成る群の中から選ばれる少なくとも１個の水混合性配位子Ｌ2の存在下において、Ｚｎ（ＩＩ）、Ｆｅ（ＩＩ）、Ｃｏ（ＩＩＩ）、Ｎｉ（ＩＩ）、Ｍｎ（ＩＩ）、Ｃｏ（ＩＩ）、Ｓｎ（ＩＩ）、Ｐｂ（ＩＩ）、Ｆｅ（ＩＩＩ）、Ｍｏ（ＩＶ）、Ｍｏ（ＶＩ）、Ａｌ（ＩＩＩ）、Ｖ（ＩＶ）、Ｖ（Ｖ）、Ｓｒ（ＩＩ）、Ｗ（ＩＶ）、Ｗ（ＶＩ）、Ｃｕ（ＩＩ）及びＣｒ（ＩＩＩ）から成る群の中から選ばれる少なくとも１個の元素Ｍ1のホルマート、アセタート又はプロピオナートと反応させることにより製造され得ることを特徴とする、結晶性複数シアン化金属錯体。
【請求項２】  下式（Ｉ）
【化２】
2002500163.tif 000005
で表され、式中の
Ｍ1が、Ｚｎ（ＩＩ）、Ｆｅ（ＩＩ）、Ｃｏ（ＩＩＩ）、Ｎｉ（ＩＩ）、Ｍｎ（ＩＩ）、Ｃｏ（ＩＩ）、Ｓｎ（ＩＩ）、Ｐｂ（ＩＩ）、Ｆｅ（ＩＩＩ）、Ｍｏ（ＩＶ）、Ｍｏ（ＶＩ）、Ａｌ（ＩＩＩ）、Ｖ（ＩＶ）、Ｖ（Ｖ）、Ｓｒ（ＩＩ）、Ｗ（ＩＶ）、Ｗ（ＶＩ）、Ｃｕ（ＩＩ）、Ｃｒ（ＩＩＩ）から成る群の中から選ばれる少なくとも１個の元素を意味し、
Ｍ2が、Ｆｅ（ＩＩ）、Ｆｅ（ＩＩＩ）、Ｃｏ（ＩＩＩ）、Ｃｒ（ＩＩＩ）、Ｍｎ（ＩＩ）、Ｍｎ（ＩＩＩ）、Ｉｒ（ＩＩＩ）、Ｒｈ（ＩＩＩ）、Ｒｕ（ＩＩ）、Ｖ（ＩＶ）、Ｖ（Ｖ）、Ｃｏ（ＩＩ）、Ｃｒ（ＩＩ）から成る群の中から選ばれる少なくとも１個の元素を意味し、
Ｌ1が、シアニド、カルボニル、シアナート、イソシアナート、ニトリル、チオシアナート及びニトロシルから成る群の中から選ばれる少なくとも１個の配位子を意味し、
Ｘが、アセタートアニオンを意味し、
Ｌ2が、アルコール、アルデヒド、ケトン、エーテル、ポリエーテル、エステル、尿素誘導体、アミド、ニトリル及びスルフィドから成る群の中から選ばれる少なくとも１個の水混合性配位子を意味し、
ａ、ｂ、ｃ、ｄ、ｅ、ｆ、ｇ、ｈ、ｉが整数であって、
ａ、ｂ、ｃ及びｄが、電気的中性が満足されるように選定され、
ｆ及びｇが、電気的中性が満足されるように選定され、
Ｘ線回折図が、格子パラメータ、ａ＝１２．３８Å±０．０５Å、ｂ＝７．５０Å±０．０５Å、ｃ＝８．４９Å±０．０５Å、α＝９０°、β＝９４．５°±０．５°、γ＝９０°の単斜晶系単位格子に対応する反射を示し、Ｆｅ（ＩＩ）、Ｆｅ（ＩＩＩ）、Ｃｏ（ＩＩＩ）、Ｃｒ（ＩＩＩ）、Ｍｎ（ＩＩ）、Ｍｎ（ＩＩＩ）、Ｉｒ（ＩＩＩ）、Ｒｈ（ＩＩＩ）、Ｒｕ（ＩＩ）、Ｖ（ＩＶ）、Ｖ（Ｖ）、Ｃｏ（ＩＩ）及びＣｒ（ＩＩ）から成る群の中から選ばれる少なくとも１個の元素Ｍ2のシアノ金属酸を、アルコール、アルデヒド、ケトン、エーテル、ポリエーテル、エステル、尿素誘導体、アミド、ニトリル及びスルフィドから成る群の中から選ばれる少なくとも１個の水混合性配位子Ｌ2の存在下において、Ｚｎ（ＩＩ）、Ｆｅ（ＩＩ）、Ｃｏ（ＩＩＩ）、Ｎｉ（ＩＩ）、Ｍｎ（ＩＩ）、Ｃｏ（ＩＩ）、Ｓｎ（ＩＩ）、Ｐｂ（ＩＩ）、Ｆｅ（ＩＩＩ）、Ｍｏ（ＩＶ）、Ｍｏ（ＶＩ）、Ａｌ（ＩＩＩ）、Ｖ（ＩＶ）、Ｖ（Ｖ）、Ｓｒ（ＩＩ）、Ｗ（ＩＶ）、Ｗ（ＶＩ）、Ｃｕ（ＩＩ）及びＣｒ（ＩＩＩ）から成る群の中から選ばれる少なくとも１個の元素Ｍ1のホルマート、アセタート又はプロピオナートと反応させることにより製造され得ることを特徴とする、結晶性複数シアン化金属錯体。
【請求項３】  下式（Ｉ）
【化３】
2002500163.tif 000006
で表され、式中のＭ1、Ｍ2、Ｌ1、Ｘ、Ｌ2、ａ、ｂ、ｃ、ｄ、ｅ、ｆ、ｇ、ｈ、ｉが、請求項１に示される意味を有し、請求項１に記載のように製造し得、全体の少なくとも２０質量％の混合物が、請求項１に記載されている反射を示し、又はＸがアセタートアニオンである場合には、請求項１に記載されている反射もしくは請求項２に記載されている格子パラメータを示す錯体から構成されていることを特徴とする、複数シアン化金属錯体混合物。
【請求項４】  上記シアノ金属酸が、酸性イオン交換体の反応により、アルカリ金属もしくはアルカリ土類金属シアノメタラートから得られることを特徴とする、請求項１又は２の錯体。
【請求項５】  以下の単一もしくは複数の特徴、すなわち、
Ｍ1がＺｎ（ＩＩ）であること、
Ｍ2がＣｏ（ＩＩＩ）及び／又はＦｅ（ＩＩＩ）であること、
Ｌ1がＣＮであること、
Ｌ2がｔｅｒｔ−ブタノールであることを具備する、請求項１又は２の錯体。
【請求項６】  請求項１の工程、及び場合により請求項４の工程を実施することを特徴とする、請求項１、２、４又は５の複数シアン化金属錯体又は請求項３の錯体混合物の製造方法。
【請求項７】  請求項１、２、４又は５の複数シアン化金属錯体又は請求項３の錯体混合物を含有する担持もしくは非担持触媒。
【請求項８】  請求項７の触媒の存在下において、ジオール又はポリオールを、エチレンオキシド、プロピレンオキシド、ブチレンオキシド又はこれらの混合物と反応させることにより、ポリエーテルポリオールを製造する方法。